상기 실시 예 1 의 전체 조성 물중 수용성 열감 응 고분자 물질 로 폴리 메틸 비닐에테르 를 사용 하 고 나머지 는 동일 한 물질 과 조성 비 를 사용 한 조성물 을 , 2 밀리미터 두께 와 10 평방 센티미터 의 소다회 유리판 1 장 의 한쪽 표면 에 브이 커팅 장비 로 격자무늬 의 홈 을 파내 어 오목 문양 을 만들 고 , 투명 전도성 코팅 된 유리판 의 양쪽 말단 에 실버 페이스트 로 모선 ( bus bar ) 를 형성 시킨 후 전선 으로 연결 시킨 기판 , 스 페이서 및 실란 트 로 사이 간격 2 밀리미터 의 셀 로 만들 어 진 내부 공간 에 주입 시킨 후 밀봉 하 였 다 . 밀봉 된 셀 을 200 W 의 UV 형광 등 에 약 1 시간 노광 하 여 투과율 가변 형 투명 기재 구조물 을 제조 하 였 다 . 실시 예의 투과율 가변 형 투명 기재 구조물 의 양 단 에 연결 한 전선 에 일정 한 전압 ( 220 V ) 를 인가 하 여 발열 시키 면 35 ℃ 내지 38 ℃ 부근 에서 광 투과 율 이 낮 아 지 기 시작 하 여 후방 에서 투 사기 를 비추 었 을 때 투명 한 홀로 그래픽 투사 영상 을 얻 을 수 있 었 고 , 약 50 ℃ 부근 에서 반투명 한 투사 영상 이 구현 되 었 다 . 투과율 가변 형 투명 기재 구조물 을 약 50 ℃ 에서 5 시간 유지 시킨 후 상온 20 ℃ 로 냉각 시켰 을 때 전혀 상 분리 현상 이 보이 지 않 는 본래 의 투명 한 상태 를 유지 하 였 다 . 투명 한 상태 에서 는 격자 문양 이 아름답 게 반짝이 면서 도 , 반투명 한 상태 에서 는 전체 적 으로 반투명 하 지만 격자 문양 부분 은 더욱 투과 율 이 낮 은 상태 로 색다른 격자무늬 문양 을 보여 주 어 장식 성 창문 유리 로서 도 유용 하 게 사용 될 수 있 는 가능 성 이 보였 다 . 또한 투과율 가변 형 투명 기재 구조물 의 측면 에 다양 한 색상 의 냉음극 형광 램프 를 부착 하 여 광 을 비추 면 각각 의 색상 을 갖 는 격자 문양 을 볼 수 있 었 다 .